(57)【要約】【課題】電極や誘電体層のようなプラズマディスプレイパネルの構造物の形成に際して、焼成炉内の雰囲気による悪影響を低減することを目的とする。【解決手段】焼成炉２１の炉内２６に吸着剤３７としての水酸化カルシウムを配設したことを特徴とするプラズマディスプレイパネル用の焼成炉である。  以上によれば、水酸化カルシウムにより、炉内２６の硫黄成分が抑制された雰囲気となり、そのような雰囲気下でＰＤＰの焼成を行うことでＰＤＰの構造物に対する悪影響を低減することができる。【選択図】図２
2005347001.tif 000002
【特許請求の範囲】
【請求項１】
炉内に水酸化カルシウムを配設したことを特徴とするプラズマディスプレイパネル用の焼成炉。
【請求項２】
複数本のローラーを基板の搬送方向に並べて配置することにより構成した搬送手段を有し、その搬送手段によって、基板を載せたセッターと水酸化カルシウムを載せたセッターとの搬送を行って、前記基板に設けたパネル構造物を焼成することを特徴とするプラズマディスプレイパネルの製造方法。
【発明の詳細な説明】
【技術分野】
【０００１】
本発明は、放電を制御することにより画像を表示するプラズマディスプレイパネルを製造する際に用いるプラズマディスプレイパネル用の焼成炉およびプラズマディスプレイパネルの製造方法に関するものである。
【背景技術】
【０００２】
高品位テレビジョン画像を大画面で表示するためのディスプレイ装置として、プラズマディスプレイパネル（ＰＤＰ）を使用した装置への期待が高まっている。
【０００３】
ＰＤＰは、基本的には、前面板と背面板とで構成されている。前面板は、ガラス基板と、その一方の主面上に形成されたストライプ状の透明電極およびバス電極よりなる表示電極と、この表示電極を覆ってコンデンサとしての働きをする誘電体層と、この誘電体層上に形成されたＭｇＯからなる保護層とで構成されている。
【０００４】
ガラス基板としては大面積化が容易で平坦性に優れたガラスの製造に適したフロート法によるガラス基板を用い、薄膜プロセスにより透明電極を形成し、その上に導電性を確保するためにＡｇ材料を含むペーストを所定のパターンで形成した後焼成することによりバス電極を形成している。さらに、表示電極を覆うように誘電体ペーストを塗布し焼成することにより誘電体層を形成し、最後にＭｇＯからなる保護層を広く知られている薄膜形成後術を用いて形成している。
【０００５】
一方、背面板は、ガラス基板と、その一方の主面上に形成されたストライプ状のアドレス電極と、このアドレス電極を覆う誘電体層と、その上に形成された隔壁と、各隔壁間に形成された赤色、緑色および青色でそれぞれ発光する蛍光体層とで構成されている。
【０００６】
背面板のガラス基板も、同様にフロート法によるガラス基板を用い、その上に同じくＡｇ材料を含むペーストを所定のパターンで形成した後焼成することによりアドレス電極を形成している。さらに、アドレス電極を覆うように誘電体ペーストを塗布し焼成することにより誘電体層を形成し、さらにこの誘電体層上に隔壁を形成し、この隔壁の間に蛍光体材料を塗布し焼成することで蛍光体層を形成している。
【０００７】
そして、前面板と背面板とをその電極形成面側を対向させて気密封着し、隔壁によって形成された放電空間にＮｅ−Ｘｅ等の放電ガスを４００Ｔｏｒｒ〜６００Ｔｏｒｒの圧力で封入する。
【０００８】
このＰＤＰは、表示電極に映像信号電圧を選択的に印加することによって放電させ、それによって発生した紫外線が各色蛍光体層を励起して赤色、緑色、青色の発光をさせて、カラー画像表示を実現している。
【０００９】
ここで、上述における、前面板に形成するバス電極や誘電体層、および背面板に形成するアドレス電極、誘電体層、隔壁、蛍光体層など、ＰＤＰの構造物を形成する際には、それぞれの前駆体となる材料を溶剤やバインダー等の樹脂材料と混入してペースト状、スラリー状などとし、それを用いて塗布や、印刷、ダイコート等を行った後、混入した樹脂成分を燃焼させることで除去するための焼成を行う。ここで焼成とは、昇温、恒温、降温、またはこれらの組み合わせの熱処理であって、対象物の温度を、上げる、下げる、または一定に保つこと、あるいはこれらのいずれかの組み合わせによる熱処理をも指すものである。そして、焼成により除去される樹脂材料成分は、焼成炉に設けられた給排気機構により炉外へ排出し、脱臭装置で処理した後、屋外へ排気している（例えば、非特許文献１参照）。
【００１０】
なお、焼成炉はその表現として、加熱炉、焼成装置、加熱装置と同義であるものとする。
【非特許文献１】２００１  ＦＰＤテクノロジー大全、株式会社電子ジャーナル刊、２０００年１０月２５日、ｐ６７２〜ｐ６８２
【発明の開示】
【発明が解決しようとする課題】
【００１１】
上述のように、焼成炉に設けた給排気機構により、焼成時には、焼成炉内に新鮮な空気を導入すると共に燃焼により発生した樹脂材料成分の燃焼ガスは焼成炉外に排気するようにしている。そしてこのことにより、樹脂材料を良好に燃焼させると同時に、その際発生する燃焼ガスがＰＤＰの構造物に対して悪影響を与えないようにしている。
【００１２】
しかしながら、焼成炉内の雰囲気を比較的清浄な状態として焼成を行ったにもかかわらず、焼成後のＰＤＰの構造物には、不具合が発生する場合があった。例えば、前面板のガラス基板の表面に「くもり」が発生したり、バス電極やアドレス電極の電気抵抗値が上昇してしまうといった課題である。
【００１３】
本発明はこのような状況に鑑みてなされたものであり、上述のようなＰＤＰの構造物の形成に際して、焼成炉内の雰囲気による悪影響を低減することを目的とする。
【課題を解決するための手段】
【００１４】
上記目的を実現するために本発明のプラズマディスプレイパネル用の焼成炉は、炉内に水酸化カルシウムを配設したことを特徴とするものである。
【００１５】
また、上記目的を実現するために本発明のプラズマディスプレイパネルの製造方法は、
複数本のローラーを基板の搬送方向に並べて配置することにより構成した搬送手段を有し、その搬送手段によって、基板を載せたセッターと水酸化カルシウムを載せたセッターとの搬送を行って、前記基板に設けたパネル構造物を焼成することを特徴とするものである。
【発明の効果】
【００１６】
本発明によれば、硫黄成分が抑制された雰囲気下でＰＤＰの焼成を行うことが可能となり、ＰＤＰの構造物に対する悪影響を低減することができる。
【発明を実施するための最良の形態】
【００１７】
以下、本発明の一実施の形態について、図面を用いて説明する。
【００１８】
（実施の形態１）
図１は、一般的な面放電タイプ、ＡＣ型のプラズマディスプレイパネル（ＰＤＰ）の概略構成を示す断面斜視図である。
【００１９】
ＰＤＰ１の前面板２は、例えばフロートガラスのような、平滑で、透明且つ絶縁性の基板３上に、走査電極４と維持電極５とからなる表示電極６を複数形成し、そしてその表示電極６を覆うように誘電体層７を形成し、さらにその誘電体層７上にＭｇＯからなる保護層８を形成することにより構成している。なお、走査電極４および維持電極５は、それぞれ放電電極となる透明電極４ａ、５ａ、および走査電極４および維持電極５として必要な導電性を確保するためのＣｒ／Ｃｕ／ＣｒまたはＡｇ等からなるバス電極４ｂ、５ｂとから構成されている。
【００２０】
ここで、透明電極４ａ、５ａは薄膜プロセスにより形成し、また、バス電極４ｂ、５ｂは、Ａｇ材料を含むペーストを所定のパターンで形成した後焼成することにより形成している。誘電体層７は、表示電極６を覆うように誘電体ペーストを塗布し焼成することにより形成しており、保護層８は、広く知られている薄膜形成後術を用いて形成している。
【００２１】
また、背面板９は、例えばガラスのような絶縁性の基板１０上に、アドレス電極１１を複数形成し、このアドレス電極１１を覆うように誘電体層１２を形成している。そしてこの誘電体層１２上の、アドレス電極１１間に対応する位置に隔壁１３を設けており、誘電体層１２の表面と隔壁１３の側面にかけて蛍光体層１４（赤、緑、青の各色の蛍光体層１４Ｒ、１４Ｇ、１４Ｂ）を設けた構造となっている。
【００２２】
ここで、アドレス電極１１はＡｇ材料を含むペーストを所定のパターンで形成した後焼成することにより形成している。さらに、アドレス電極１１を覆うように誘電体ペーストを塗布し焼成することにより誘電体層１２を形成し、さらにこの誘電体層１２上に隔壁１３を形成し、この隔壁１３の間に蛍光体材料を塗布し焼成することで蛍光体層１４を形成している。
【００２３】
そして前面板２と背面板９とは、表示電極６とアドレス電極１１とが直交し、且つ、放電空間１５を形成するように、隔壁１３を挟んで対向して配置されている。
【００２４】
そして放電空間１５には、放電ガスとして、例えば、ヘリウム、ネオン、アルゴン、キセノンのうち、少なくとも１種類の希ガスが封入されており、隔壁１３によって仕切られ、アドレス電極１１と走査電極４および維持電極５との交差部の放電空間１５が放電セル１６として動作し、アドレス電極１１、表示電極６に周期的な電圧を印加することによって放電を発生させ、この放電による紫外線を蛍光体層１４に照射し可視光に変換させることにより、画像表示を行う。
【００２５】
ここで、上述のように、前面板２のバス電極４ｂ、５ｂや誘電体層７、背面板９のアドレス電極１１、誘電体層１２、隔壁１３、蛍光体層１４など、ＰＤＰ１の構造物を形成する際には、それぞれの前駆体となる材料を溶剤やバインダー等の樹脂材料と混入してペースト状、スラリー状などとし、それを用いて塗布や、印刷、ダイコート等を行った後、混入した樹脂成分を燃焼させて除去するために焼成を行う。ここで焼成とは、昇温、恒温、降温、またはこれらの組み合わせの熱処理であって、対象物の温度を、上げる、下げる、または一定に保つこと、あるいはこれらのいずれかの組み合わせによる熱処理を指すものとする。そして、焼成により除去された樹脂材料成分を含むガス（燃焼ガス）は、焼成炉内に設けられた給排気機構により炉外へ排出し、脱臭装置で処理した後、屋外へ排気している。
【００２６】
すなわち、焼成炉に設けた給排気機構により、焼成時には、焼成炉内に新鮮な空気を導入すると共に燃焼により発生した燃焼ガスを焼成炉外に排気するようにしている。そしてこのことにより、樹脂材料を良好に燃焼させると同時に、その際発生する燃焼ガスが炉内に残留することでＰＤＰの構造物に対して悪影響を与えてしまうということがないようにしている。
【００２７】
しかしながら、以上のように、焼成炉内の雰囲気を比較的清浄な状態として焼成を行ったにもかかわらず、焼成後のＰＤＰの構造物に、材料の変質などに起因すると考えられる不具合が発生する場合があった。例えば、前面板２の基板３の表面に「くもり」が発生したり、バス電極４ｂ、５ｂやアドレス電極１１の電気抵抗値が上昇してしまうといった課題である。
【００２８】
そこで、本発明者らがその課題に対して検討を行った結果、上述したような課題は、樹脂材料が燃焼することで発生した燃焼ガスによるものではなく、焼成炉内に存在する硫黄成分であるということ、そしてその硫黄成分は、焼成炉においては一般的に用いられているアルミナ−シリカ系の断熱材に含有されているものが焼成炉内に放出されたものであるということを見出した。
【００２９】
すなわち、焼成炉のような熱処理装置の炉体を構成するアルミナ−シリカ系断熱材には、０．６５ｗｔ％と微量ながらも硫黄成分を含んでおり、この硫黄成分が加熱により断熱材から焼成炉の内部空間（炉内）に放出され、炉内に硫黄酸化物として充満するというものである。そして硫黄成分は、例えばガラス基板に含まれるバリウムやストロンチウムと反応すると、ガラス基板表面において、硫酸バリウム、硫酸ストロンチウムを形成し、それが「くもり」として認識されてしまうというものである。また、電極に含まれるＡｇと反応すると、電極の抵抗値を上昇させることとなる。以上のようなＰＤＰに対する悪影響は、炉内における硫黄酸化物の濃度が０．２ｐｐｍを超える程度になると顕著なものとなることも見出した。
【００３０】
そこで、上述の検討結果に基づき、本発明の一実施の形態によるＰＤＰの製造方法では、焼成炉内の硫黄成分を吸着する吸着剤を配設し、これにより焼成炉内の硫黄成分量を低減し、もって上述したような課題の抑制を図っている。
【００３１】
図２および図３に、本発明の一実施の形態によるＰＤＰ用の焼成炉の概略構成を断面図で示す。図２（ａ）は、焼成炉の１缶体分の側面断面図であり、図２（ｂ）および図２（ｃ）はそれぞれ図２（ａ）におけるＡ−Ａ矢視断面図、Ｂ−Ｂ矢視断面図である。
【００３２】
焼成炉２１の炉体２２は、断熱材２３と、これを支持する炉体フレーム２４と炉壁２５とにより構成される。
【００３３】
そして、炉体２２の内部である炉内２６にはローラーコンベア２７が配置され、このローラーコンベア２７により、セッターとなる補助板２８に載せられた状態でＰＤＰの基板３、１０が搬送され焼成される。
【００３４】
炉内２６においては、その天井及び床となる部分にはヒータ２９が設けられ、このヒータ２９により基板３、１０は加熱される。
【００３５】
給気管３０は、基板３、１０が載せられた補助板２８の搬送方向と直角に炉内２６上部に配置され、給気管３０に設けられたノズル３１から炉内に供給されたフレッシュエア３２は、基板３、１０上に塗布された機能膜材料に含まれる溶剤、バインダーなどの樹脂材料成分が熱処理されて排出された成分を含む高温の燃焼ガス３３となり、排気口３４部分を通して断熱材２３の一部に設けられた排気管３５を通して外部へ排出される。
【００３６】
断熱材２３の、炉内２６の内表面に露出している面には、断熱材２３からの発塵を防止し基板３、１０を清浄に保つために、ガラス製のマッフル材３６が配設されている。
【００３７】
ヒータ２９はヒータ線を断熱材２３に埋め込み一体成型されている。側面の断熱材２３にはヒータ２９は配置されなくても良い。
【００３８】
そして、炉の床部分には、吸着剤３７として水酸化カルシウム：Ｃａ（ＯＨ）2（消石灰）を設置しており、これにより、炉内２６の硫黄成分を吸着することによって除去することが可能である。
【００３９】
すなわち、吸着剤３７としての水酸化カルシウムＣａ（ＯＨ）2は、炉内２６に硫黄酸化物ＳＯ2が存在すると、Ｃａ（ＯＨ）2＋ＳＯ2→ＣａＳＯ3＋Ｈ2Ｏ、ＣａＳＯ3＋空気→ＣａＳＯ4（硫酸カルシウム、石膏）、の反応が起こり、炉内２６の硫黄成分の除去が可能となる。また上記反応は３００℃以下という比較的低温で行われるため好ましい。さらに、水酸化カルシウムは国内で産出し比較的安価であり、最終生成物として市場価値のある硫酸カルシウム（石膏）を得ることができる点でも好ましい。
【００４０】
ここで、吸着剤３７としての水酸化カルシウムは、炉内２６での散乱防止およびメンテナンスを容易にするために、ケース３８に入れた状態で炉床面に設置している。ケース３８は耐熱性の金属またはガラスで形成するのが望ましい。また、水酸化カルシウムを交換するといったメンテナンスのために、炉体２２の側面側に取り外し可能な炉体開口壁３９を設け（図３（ａ））、交換の際にはこれを側面から引き抜き（図３（ｂ））、ケース３８ごと吸着剤３７を炉内２６から引き出す（図３（ｃ））ことで、吸着剤３７の交換が容易となるようにすると好ましい。
【００４１】
図４は本発明の実施の一形態によるＰＤＰ用の焼成炉の全体構造を側面から模式的に示す図である。焼成炉２１のローラーコンベア２７上を基板３または基板１０を載せた補助板２８が搬送される。なお、図４においては、基板３または基板１０と補助板２８との間に隙間があるように描いているが、実際には、補助板２８上に基板３または基板１０が当接して載っている。
【００４２】
ここで、焼成炉２１は、切り離し装置４０に対して、焼成炉２１の入口とリターンコンベア４１の出口で繋がれている。また、焼成炉２１の出口とリターンコンベア４１の入口とは昇降装置により繋がれている。
【００４３】
このような構造においては、リターンコンベア４１の内部に対しても硫黄成分の除去を行うことが好ましく、したがって、吸着剤３７としての水酸化カルシウムはリターンコンベア４１の床部分にも設置することが好ましい。
【００４４】
また、焼成炉２１の炉内２６での吸着剤３７の設置の仕方の別の例としては、補助板２８上に載せる基板３または基板１０を吸着剤３７に代え、そしてローラーコンベア２７で搬送させるというものである。この場合、基板３または基板１０と吸着剤３７との交換は、連続的であっても離散的、すなわち飛び飛びであっても、炉内２６の硫黄成分が基準以下となりさえすれば良い。
【００４５】
また、吸着剤３７としての水酸化カルシウムも、ケース３８に炉内２６での散乱防止およびメンテナンスを容易にするためにケース３８に入れた状態を示したが、特にこれに限るものではなく、例えば、予め板状に成型された水酸化カルシウムを用いるものであっても同様の効果を得ることが可能である。
【産業上の利用可能性】
【００４６】
以上のように本発明によれば、硫黄成分が抑制された雰囲気下でＰＤＰの焼成を行うことを可能とし、もってＰＤＰの構造物に対する悪影響を低減することができる。
【図面の簡単な説明】
【００４７】
【図１】プラズマディスプレイパネルの概略構成を示す断面斜視図
【図２】本発明の一実施の形態によるプラズマディスプレイパネル用の焼成炉の概略構成を示す断面図
【図３】同じく、本発明の一実施の形態によるプラズマディスプレイパネル用の焼成炉の概略構成を示す断面図
【図４】本発明の一実施の形態によるＰＤＰ用の焼成炉の全体構造を側面から模式的に示す図
【符号の説明】
【００４８】
３  基板
１０  基板
２１  焼成炉
２２  炉体
２３  断熱材
２４  炉体フレーム
２５  炉壁
２６  炉内
２７  ローラーコンベア
２８  補助板（セッター）
２９  ヒータ
３０  給気管
３１  ノズル
３２  フレッシュエア
３３  燃焼ガス
３４  排気口
３５  排気管
３６  マッフル剤
３７  吸着剤（水酸化カルシウム）
３８  ケース
【図１】
2005347001.tif 000003
【図２】
2005347001.tif 000004
【図３】
2005347001.tif 000005
【図４】
2005347001.tif 000006